СПОСОБ ПОЛУЧЕНИЯ ФОРМОВАННОГО ИЗДЕЛИЯ ИЗ КОМПОЗИТНОГО МАТЕРИАЛА, ВКЛЮЧАЮЩЕГО ТВЕРДЫЙ НАПОЛНИТЕЛЬ И ТЕРМОПЛАСТИЧНОЕ СВЯЗУЮЩЕЕ

1. Способ получения формованного изделия из композитного материала, содержащего твердый наполнитель и термопластичное связующее, включающий следующие последовательные стадии:
(a) подачи твердого наполнителя и термопластичного связующего в пластификатор;
(b) перемешивания твердого наполнителя и термопластичного связующего в пластификаторе, где давление, оказываемое на смесь твердого наполнителя и термопластичного связующего, находится в диапазоне от примерно 100 кПа до примерно 1500 кПа, для получения композитного материала;
(c) формования композитного материала, полученного на стадии (b), в формованное изделие; и
(d) охлаждения формованного изделия, полученного на стадии (с);
где термопластичное связующее содержит от примерно 60 мас.% до примерно 100 мас.% термопластичного сложного полиэфира, исходя из общей массы связующего, и
где термопластичный сложный полиэфир содержит от примерно 90 мас.% до примерно 100 мас.% возвращаемого на повторную переработку полиэтилентерефталата.
2. Способ по п.1, в котором термопластичное связующее содержит от примерно 0 мас.% до примерно 40 мас.% полиолефина.
3. Способ по п.2, в котором полиолефин представляет собой пропиленовый полимер.
4. Способ по п.3, в котором пропиленовый полимер представляет собой полипропилен.
5. Способ по любому из предшествующих пунктов, в котором на стадии (а) твердый наполнитель и термопластичное связующее подают в пластификатор в массовом соотношении от примерно 1:1 до примерно 20:1.
6. Способ по любому из пп.1-4, в котором стадию (b) осуществляют при температуре от примерно 230°С до примерно 350°С.
8
9
7. Способ по любому из пп.1-4, в котором стадию (b) осуществляют при общей энергии сдвига на единицу объема от примерно 10 Па до примерно 10 Па.
8. Способ по любому из пп.1-4, в котором стадию (b) осуществляют в течение периода времени от примерно 30 секунд до примерно 5 минут.
9. Способ по любому из пп.1-4, в котором подводимая энергия в течение стадии (b) равна, по меньшей мере, примерно 300 кДж на кг смеси твердого наполнителя и термопластичного связующего.
10. Способ по любому из пп.1-4, в котором стадия (b) дополнительно включает стадию уплотнения.
3
4
11. Способ по п.10, в котором стадию уплотнения осуществляют при давлении от примерно 5×10 кПа до примерно 5×10кПа.
3
12. Способ по любому из пп.1-4, в котором плотность композитного материала составляет примерно 1,5-3 кг/м.
2
13. Способ по любому из пп.1-4, в котором формованное изделие имеет предел прочности при статическом изгибе, по меньшей мере, примерно 40 Н/мм согласно методу тестирования NEN EN 198-1.
14. Способ по любому из пп.1-4, в котором формованное изделие представляет собой пластину.
15. Способ по п.14, в котором средняя толщина пластины составляет от примерно 2,5 мм до примерно 50 мм.